КЛЕЕВАЯ КОМПОЗИЦИЯ

1. Клеевая композиция, включающая крахмал-носитель, вторичный крахмал и щелочь, отличающаяся тем, что крахмал-носитель:
включает, в расчете на сухую массу, менее чем 50% предварительно клейстеризованного крахмала; и
имеет более высокую чувствительность к щелочи, рассчитанную по способу 1, чем вторичный крахмал.
2. Клеевая композиция по п.1, отличающаяся тем, что разница в чувствительности к щелочи, рассчитанная по способу 1, между крахмалом-носителем и вторичным крахмалом составляет по меньшей мере 0,05% NaOH, предпочтительно, по меньшей мере 0,1% NaOH, более предпочтительно, по меньшей мере 0,15% NaOH.
3. Клеевая композиция по п.1 или 2, отличающаяся тем, что крахмал-носитель включает, в расчете на сухую массу, менее чем 40%, предпочтительно менее чем 30%, более предпочтительно менее чем 20%, более предпочтительно менее чем 10%, более предпочтительно менее чем 5%, предварительно клейстеризованного крахмала.
4. Клеевая композиция по п.1, отличающаяся тем, что крахмал-носитель не включает какого-либо предварительно клейстеризованного крахмала.
5. Клеевая композиция по п.1, отличающаяся тем, что вторичный крахмал выбран из группы, состоящей из кукурузного крахмала, картофельного крахмала, пшеничного крахмала и смесей двух или более из них.
6. Клеевая композиция по п.1, отличающаяся тем, что крахмал-носитель выбран из группы, состоящей из пшеничного крахмала, картофельного крахмала, крахмала тапиоки, ячменного крахмала и смесей двух или более из них.
7. Клеевая композиция по п.1, отличающаяся тем, что крахмал-носитель представляет собой карбоксиметилированный крахмал.
8. Клеевая композиция по п.1, отличающаяся тем, что она включает, в расчете на сухую массу, 0,5-60%, предпочтительно 5-40%, более предпочтительно 5-25%, более предпочтительно 5-15% крахмала-носителя.
9. Клеевая композиция по п.1, отличающаяся тем, что она включает, в расчете на сухую массу, 40-99,5%, предпочтительно 75-95%, более предпочтительно 80-90% вторичного крахмала.
10. Клеевая композиция по п.1, отличающаяся тем, что щелочь выбрана из карбоната натрия, гидроксида кальция, гидроксида натрия или смесей двух или более из них.
11. Клеевая композиция по п.1, отличающаяся тем, что она включает, в расчете на сухую массу, 1-8%, предпочтительно 3-6% щелочи.
12. Клеевая композиция по п.1, отличающаяся тем, что она дополнительно включает борное соединение, предпочтительно декагидрат буры.
13. Клеевая композиция по п.12, отличающаяся тем, что она включает, в расчете на сухую массу, 0,1-3,5%, предпочтительно 1,5-2,5%, более предпочтительно 1,2-1,7% борного соединения.
14. Способ получения клея, включающий стадии добавления композиции по любому из пп.1-13 к воде и смешения, отличающийся тем, что добавлено достаточное количество щелочи, чтобы клейстеризовать крахмал-носитель, но не вторичный крахмал во время смешения.
15. Способ получения клея, включающий стадии добавления крахмала-носителя, вторичного крахмала и по меньшей мере щелочи к воде и смешения, отличающийся тем, что крахмал-носитель:
включает, в расчете на сухую массу, менее чем 50% предварительно клейстеризованного крахмала; и
имеет более высокую чувствительность к щелочи, рассчитанную по способу 1, чем вторичный крахмал;
и тем, что добавляют достаточное количество щелочи, чтобы клейстеризовать крахмал-носитель, но не вторичный крахмал во время смешения.
16. Способ по п.15, отличающийся тем, что крахмал-носитель и вторичный крахмал предварительно смешаны.
17. Способ по п.15 или 16, отличающийся тем, что щелочь выбирают из карбоната натрия, гидроксида кальция, гидроксида натрия или смесей двух или более из них.
18. Способ по п.15, отличающийся тем, что, в расчете на сухую массу, добавляют 1-8%, предпочтительно 3-6% щелочи.
19. Способ по п.15, отличающийся тем, что он далее включает добавление борного соединения, предпочтительно декагидрата буры.
20. Способ по п.19, отличающийся тем, что, в расчете на сухую массу, добавляют 0,1-3,5%, предпочтительно 1,5-2,5%, более предпочтительно 1,2-1,7% борного соединения.
21. Способ по п.15, отличающийся тем, что крахмал-носитель и вторичный крахмал смешивают с водой до добавления щелочи и/или борных соединений.
22. Способ по п.15, отличающийся тем, что воду предварительно нагревают до 20-60°C, предпочтительно 30-50°C, более предпочтительно 35-45°C, более предпочтительно 40-45°C.
23. Способ по п.15, отличающийся тем, что крахмал-носитель, вторичный крахмал, щелочь и воду смешивают в течение от 10 мин до 1 ч, предпочтительно в течение 20-40 мин, более предпочтительно в течение приблизительно 30 мин.
24. Клей, полученный способом по любому из пп.15-23.
25. Клей по п.24 для применения в производстве гофроизделий и/или в переработке бумаги.
26. Картонные материалы, полученные с применением клея по п.24 или 25.